(57)【要約】【課題】  高分子ポリ乳酸を加水分解することなくトナーの結着樹脂として使用することが可能な電子写真用トナーの製造方法を提供すること。【解決手段】  まず、２０，０００〜１１０，０００の重量平均分子量を有するポリ乳酸および粉砕助剤を含み離型剤を含まない第１の混合物を溶融混練し、得られた混練物を冷却して固化させて樹脂マスターバッチを調製する工程であって、前記第１の混合物を、前記樹脂マスターバッチの粉砕性指数が２０以上となるような組成とする工程と、前記樹脂マスターバッチを粉砕する工程を含む方法により、樹脂マスターバッチを得る。その後、前記粉砕後の樹脂マスターバッチおよび離型剤を含む第２の混合物を溶融混練し、得られた混練物を粉砕、分級する工程を含む方法により、電子写真用トナーを製造する。【選択図】  なし【特許請求の範囲】
【請求項１】
２０，０００〜１１０，０００の重量平均分子量を有するポリ乳酸および粉砕助剤を含み離型剤を含まない第１の混合物を溶融混練し、得られた混練物を冷却して固化させて樹脂マスターバッチを調製する工程であって、前記第１の混合物を、前記樹脂マスターバッチの粉砕性指数が２０以上となるような組成とする工程と、
前記樹脂マスターバッチを粉砕する工程と、
前記粉砕後の樹脂マスターバッチおよび離型剤を含む第２の混合物を溶融混練し、得られた混練物を粉砕、分級する工程と
を含むことを特徴とする電子写真用トナーの製造方法。
【請求項２】
前記樹脂マスターバッチの調製工程が、前記粉砕助剤の配合量を調整することにより、前記第１の混合物を、前記樹脂マスターバッチの粉砕性指数が２０以上となるような組成とする工程であることを特徴とする請求項１に記載の電子写真用トナーの製造方法。
【請求項３】
前記第１の混合物が、着色剤を含むことを特徴とする請求項１または２に記載の電子写真用トナーの製造方法。
【請求項４】
前記第２の混合物が、着色剤を含むことを特徴とする請求項１または２に記載の電子写真用トナーの製造方法。
【請求項５】
前記第１の混合物が、帯電制御剤を含むことを特徴とする請求項３または４に記載の電子写真用トナーの製造方法。
【請求項６】
前記第２の混合物が、帯電制御剤を含むことを特徴とする請求項３または４に記載の電子写真用トナーの製造方法。
【請求項７】
２０，０００〜１１０，０００の重量平均分子量を有するポリ乳酸および粉砕助剤を含み離型剤を含まない第１の混合物を溶融混練し、得られた混練物を冷却して固化させて樹脂マスターバッチを調製する工程であって、前記第１の混合物を、前記樹脂マスターバッチの粉砕性指数が２０以上となるような組成とする工程と、
前記樹脂マスターバッチを粉砕する工程と
を含むことを特徴とする樹脂マスターバッチの製造方法。
【発明の詳細な説明】
【技術分野】
【０００１】
本発明は、ポリ乳酸を用いた電子写真用トナーの製造方法に関する。
【背景技術】
【０００２】
電子写真方式による画像形成は、静電荷像をトナーにより現像して可視化し、現像により得られたトナー像を用紙に転写した後、熱と圧力により定着させることにより行われる。上記トナーは、結着樹脂に着色剤や帯電制御剤などを配合した混合物を溶融混練し、粉砕及び分級して所定の粒度分布に調整することにより製造される。このようなトナーの結着樹脂として、従来、スチレン・アクリル樹脂や、ポリエステル樹脂などの石油由来の樹脂が使用されている。
【０００３】
近年、環境への配慮から、廃棄時に環境への負荷の少ない生分解性樹脂、さらには、再生可能資源からつくられるバイオマスプラスチックを、トナー用樹脂として用いる方法が提案されている。なお、有限な資源への配慮と、環境負荷の低減に貢献する、バイオマスプラスチックや生分解性プラスチックのことをバイオプラスチックと呼ぶ。
【０００４】
特許文献１や特許文献２では、バイオプラスチックの中の１つであるポリ乳酸を主として使用したトナーが提案されている。粉砕トナーの結着樹脂としてポリ乳酸を使用する場合、高分子ポリ乳酸を使用すると製造工程で粉砕が困難になったり、定着時に低温定着が悪化したりするので、低分子ポリ乳酸を使用している。低分子ポリ乳酸は、末端のカルボキシル基が増えることによる影響や、残存するモノマーの影響などで、トナーの長期保存性に問題を有している。また、市販されているポリ乳酸は、高分子ポリ乳酸が主流であり、粉砕性に問題を有するため、これを結着樹脂として使用する場合、ポリ乳酸の加水分解処理が必要である（特許文献３）。ポリ乳酸の加水分解は、処理時間が長く作業性およびコストの面で負担が大きい。
【先行技術文献】
【特許文献】
【０００５】
【特許文献１】特開２００８−２６２１７９号公報
【特許文献２】特開２００７−１９７６０２号公報
【特許文献３】特開２０１２−０３２６２８号公報
【発明の概要】
【発明が解決しようとする課題】
【０００６】
本発明は、上記事情に鑑み、高分子ポリ乳酸を加水分解することなくトナーの結着樹脂として使用することが可能な電子写真用トナーの製造方法を提供することを目的とする。
【課題を解決するための手段】
【０００７】
本発明の一態様は、２０，０００〜１１０，０００の重量平均分子量を有するポリ乳酸および粉砕助剤を含み離型剤を含まない第１の混合物を溶融混練し、得られた混練物を冷却して固化させて樹脂マスターバッチを調製する工程であって、前記第１の混合物を、前記樹脂マスターバッチの粉砕性指数が２０以上となるような組成とする工程と、前記樹脂マスターバッチを粉砕する工程と、前記粉砕後の樹脂マスターバッチおよび離型剤を含む第２の混合物を溶融混練し、得られた混練物を粉砕、分級する工程とを含むことを特徴とする電子写真用トナーの製造方法を提供する。
【０００８】
本発明の別の態様は、２０，０００〜１１０，０００の重量平均分子量を有するポリ乳酸および粉砕助剤を含み離型剤を含まない第１の混合物を溶融混練し、得られた混練物を冷却して固化させて樹脂マスターバッチを調製する工程であって、前記第１の混合物を、前記樹脂マスターバッチの粉砕性指数が２０以上となるような組成とする工程と、前記樹脂マスターバッチを粉砕する工程とを含むことを特徴とする樹脂マスターバッチの製造方法を提供する。
【発明の効果】
【０００９】
本発明によれば、高分子ポリ乳酸を加水分解することなくトナーの結着樹脂として使用することが可能な電子写真用トナーの製造方法が提供される。
【発明を実施するための形態】
【００１０】
以下、本発明の実施形態について説明する。  
本発明者らは、高分子ポリ乳酸を含むトナー原料に、粉砕性の問題を解決するために粉砕助剤を添加し、これを溶融混練して圧延ロールで板状にし、その板状混合物を折り曲げたところ、折り曲げた部位に繊維状の異物（以下、ヒゲという）が発生するという問題に遭遇した。ここで発生したヒゲは、その後の粉砕工程で粉砕されず、トナー粒子に繊維状の異物として残り、トナーの性能（たとえば画像や流動性など）に悪影響を及ぼすものであった。また、ヒゲは、発生するとトナーの製造工程で除去することが困難であった。
【００１１】
本発明者らは、高分子ポリ乳酸を、粉砕助剤を含有するが離型剤を含有しない配合でマスターバッチ化し、この樹脂マスターバッチを、離型剤を含むトナー原料と溶融混練してトナーを製造したところ、溶融混練時に起こるヒゲの発生を防止できることを見出し、本発明を完成させるに至った。
【００１２】
すなわち、本発明の一実施形態に係る電子写真用トナーの製造方法は、
２０，０００〜１１０，０００の重量平均分子量を有するポリ乳酸および粉砕助剤を含み離型剤を含まない第１の混合物を溶融混練し、得られた混練物を冷却して固化させて樹脂マスターバッチを調製する工程であって、前記第１の混合物を、前記樹脂マスターバッチの粉砕性指数が２０以上となるような組成とする工程と、
前記樹脂マスターバッチを粉砕する工程と、
前記粉砕後の樹脂マスターバッチおよび離型剤を含む第２の混合物を溶融混練し、得られた混練物を粉砕、分級する工程と
を含む。
【００１３】
本実施形態では、ポリ乳酸を、粉砕助剤を含有するが離型剤を含有しない配合でマスターバッチ化し、得られた樹脂マスターバッチの粉砕性指数を２０以上とし、その後、樹脂マスターバッチを、離型剤を含むトナー原料と溶融混練してトナーを製造する。これにより、溶融混練時に起こるヒゲの発生を防止することができる。
【００１４】
本実施形態では、まず、２０，０００〜１１０，０００の重量平均分子量を有するポリ乳酸および粉砕助剤を含み離型剤を含まない第１の混合物を溶融混練し、得られた混練物を冷却して固化させて樹脂マスターバッチを調製する。
【００１５】
ポリ乳酸は、２０，０００〜１１０，０００の重量平均分子量、好ましくは、３０，０００〜８０，０００の重量平均分子量を有する。本実施形態では、ポリ乳酸の準備にかかる手間およびコストを減らすために、上述の重量平均分子量を有する市販のポリ乳酸を使用することが望ましい。ポリ乳酸の重量平均分子量は、２０，０００より小さいとトナーとしての保存性が劣り、さらには定着性も悪化する傾向であり、１１０，０００より大きいと粉砕性が低下する。ポリ乳酸は、結晶性ポリ乳酸であっても非晶質ポリ乳酸であってもよい。ポリ乳酸は、たとえば８０〜１９５℃の軟化点を有する。ポリ乳酸は、環境への影響を考慮すると、トナー質量の２５％以上の量で配合されることが好ましい。
【００１６】
樹脂マスターバッチの原料である第１の混合物は、ポリ乳酸の粉砕性を高めるために粉砕助剤を含む。粉砕助剤は、ポリ乳酸と比べて、力を加えたときに割れやすい性質を有する樹脂であり、たとえば、ヘンシェルミキサー（製品名：ヘンシェルミキサー、会社名：日本コークス工業（株））で、１０００回転／秒で処理したときに割れる樹脂である。粉砕助剤として、当該技術分野で一般的に粉砕助剤として使用される樹脂を使用することができる。粉砕助剤は、１種類で使用されてもよいし、複数種類組み合わせて使用されてもよい。具体的には、タッキファイヤ系樹脂（粘着付与剤として使用される樹脂）、ポリエステル樹脂、スチレンアクリル樹脂など使用することができる。
【００１７】
粉砕助剤として使用可能な樹脂の例を以下の表に示す。
【００１８】
【表１−１】
2015179117.tif 000002
【００１９】
【表１−２】
2015179117.tif 000003
【００２０】
【表１−３】
2015179117.tif 000004
【００２１】
【表１−４】
2015179117.tif 000005
【００２２】
【表１−５】
2015179117.tif 000006
【００２３】
【表１−６】
2015179117.tif 000007
【００２４】
樹脂マスターバッチの原料である第１の混合物は、着色剤、帯電制御剤などの添加剤を含んでいてもよいが、離型剤を含まない。第１の混合物が離型剤を含むと、溶融混練時にヒゲが発生する原因となるため、第１の混合物は離型剤を含まない。
【００２５】
本実施形態において、第１の混合物を、樹脂マスターバッチの粉砕性指数が２０以上となるような組成とする。粉砕性指数は、２０〜８０とすることができ、好ましくは２０〜５０とすることができる。
【００２６】
本明細書において「粉砕性指数」とは、樹脂マスターバッチの粉砕しやすさを表す指標であり、具体的には、第１の混合物を溶融混練し、これを冷却して固化させて調製した樹脂マスターバッチを用いて、下記の手法に従って求めた値を指す。
【００２７】
すなわち、樹脂マスターバッチを、ミニブレンダー（型番：ＭＢ−２  大阪ケミカル）で１０秒間粗粉砕する。粗粉砕後の樹脂マスターバッチから、１６メッシュ（目開き：１ｍｍ）の篩いを通過するが２２メッシュ（目開き：７１０μｍ）の篩いは通過しない樹脂粉体を得る。得られた樹脂粉体を１０ｇ計量する。計量した樹脂粉体を目開き７１０μｍのメッシュで１０分間  振動ふるいでふるう。振動ふるいを通過した樹脂粉体の重量を計測する。計測された樹脂粉体の重量（Ａ）ｇを下記式に導入し、粉砕性指数を算出する。
式：粉砕性指数  ＝  （Ａ）ｇ／振動ふるい前の採取重量（１０ｇ）×１００。
【００２８】
本実施形態では、粉砕助剤の配合量を調整することにより、第１の混合物を、樹脂マスターバッチの粉砕性指数が２０以上となるような組成とすることができる。より具体的には、粉砕助剤を、第１の混合物の質量に対して、たとえば１０〜８０質量％の量で配合することにより、第１の混合物を、樹脂マスターバッチの粉砕性指数が２０以上となるような組成とすることができる。好ましくは、粉砕助剤を、第１の混合物の質量に対して、１０〜４０質量％の量で配合することができる。粉砕助剤の配合量を増やすと粉砕性指数は増大するが、粉砕助剤を、第１の混合物の質量に対して、８０質量％を超える量で配合すると、トナー中のバイオプラスチックの比率が低下するため好ましくない。
【００２９】
第１の混合物の組成は、樹脂マスターバッチの粉砕性指数が２０以上となるように予め決めておくことが望ましい。
【００３０】
本実施形態において、第１の混合物の溶融混練は、好ましくは、二軸押出機により行うことができる。溶融混練後、これを冷却して固化させて樹脂マスターバッチを調製し、これを粉砕機で粉砕する。その後、粉砕された樹脂マスターバッチおよび離型剤を含む第２の混合物を溶融混練する。
【００３１】
第２の混合物は、離型剤を含み、必要に応じて、着色剤、帯電制御剤などのトナー原料の成分を含んでいてもよい。また、第２の混合物は、粉砕助剤を含んでいてもよい。第２の混合物の溶融混練も、好ましくは、二軸押出機により行うことができる。
【００３２】
本実施形態の方法では、第２の混合物に離型剤を含有させ、第１の混合物に離型剤を含有させないことにより、溶融混練時に起こるヒゲの発生を防止することができる。
【００３３】
離型剤として、従来公知の離型剤を使用することができる。そのような離型剤としては、例えば、ポリプロピレンワックス、ポリエチレンワックス、フィッシャートロプシュワックス等のオレフィン系ワックスや、カルナウバワックス、ライスワックス、カイガラムシワックス等の天然ワックス、合成エステルワックス等が挙げられる。低温定着性や高速印字性能を向上させるには、６０〜１００℃程度と比較的低い融点を有する離型剤が好ましく、具体的には、カルナウバワックスや、合成エステルワックスが好ましい。環境への影響を考慮すると、天然物系のカルナウバワックスがより好ましい。離型剤の配合量は、トナー質量に対して、１〜１５質量％であることが好ましい。本明細書において、「トナー質量」は、ポリ乳酸、粉砕助剤および離型剤を含むトナー原料の合計質量と定義され、シリカなどの外添剤は含まない。
【００３４】
離型剤として使用可能なワックスの例を以下の表に示す。
【００３５】
【表２−１】
2015179117.tif 000008
【００３６】
【表２−２】
2015179117.tif 000009
【００３７】
【表２−３】
2015179117.tif 000010
【００３８】
第２の混合物を溶融混練し、得られた混練物を冷却して固化させた後、粉砕機で粉砕し、その後、風力分級機等で分級することで、トナーを得ることができる。ここで、トナーの粒径は特に限定されないが、通常５〜１０μｍとなるように調整される。このようにして得られたトナーに対し、流動性向上、帯電性調整、耐久性向上のため、外添剤を添加することができる。
【００３９】
外添剤としては、無機微粒子が一般的であり、シリカ、チタニア、アルミナ等が挙げられ、そのうち疎水化処理されたシリカ（日本アエロジル（株）、ＣＡＢＯＴ（株）より市販）が好ましい。無機微粒子の粒径は、１次粒子径として、７〜４０ｎｍのものが良く、機能向上のため、２種類以上を混ぜ合わせても良い。
【００４０】
本実施形態において、着色剤は、第１の混合物および第２の混合物の何れに含有されていてもよく、従来公知のものを使用できる。例えば、黒の着色剤としては、カーボンブラック、青系の着色剤としては、Ｃ．Ｉ．Ｐｉｇｍｅｎｔ１５：３、赤系の着色剤としては、Ｃ．Ｉ．Ｐｉｇｍｅｎｔ５７：１、１２２、２６９、黄色系の着色剤としては、Ｃ．Ｉ．Ｐｉｇｍｅｎｔ７４、１８０、１８５等が挙げられる。環境への影響を考慮すると、着色剤単体で安全性が高いものが好ましい。
【００４１】
これら着色剤の含有量は、トナー質量に対して、１〜１０質量％であることが好ましい。また、着色剤は、予め樹脂と着色剤を高濃度に分散したマスターバッチを使用しても良い。
【００４２】
また、本実施形態では、トナー原料として、必要に応じて帯電制御剤を含有することができ、帯電制御剤は、第１の混合物および第２の混合物の何れに含有されていてもよい。帯電制御剤は、従来公知のものを使用することができ、例えば、正帯電制御剤として、４級アンモニウム塩、アミノ基を含有する樹脂等が、負帯電制御剤として、サルチル酸の金属錯塩、ベンジル酸の金属錯塩、カリックスアレン型のフェノール系縮合物、カルボキシル基を含有する樹脂などが挙げられる。帯電制御剤の添加量は、トナー質量に対して、０．１〜５質量％であることが好ましい。
【００４３】
また、本実施形態では、トナー原料として、ポリ乳酸以外に、必要に応じて、従来公知のトナー用樹脂を添加することができ、トナー用樹脂は、第１の混合物および第２の混合物の何れに含有されていてもよい。そのような樹脂としては、スチレン樹脂、アクリル樹脂、ポリエステル樹脂があるが、顔料分散性、低温定着性の観点から、トナー用に開発されたポリエステル樹脂が好ましい。これらの樹脂は単独であっても、２種類以上を混合しても構わない。これらの樹脂の配合量は、環境への影響を考慮すると、トナー質量に対して、０〜５０質量％であることが好ましい。
【００４４】
また、本実施形態では、トナー原料として、必要に応じて従来公知の加水分解抑制剤を添加することができ、加水分解抑制剤は、第１の混合物および第２の混合物の何れに含有されていてもよい。加水分解抑制剤として、例えば、カルボジイミド系化合物、イソシアネート系化合物及びオキサゾリン系化合物などが挙げられる。このような加水分解抑制剤は、残存モノマーや分解により生じた水酸堪やカルボキシル機末端を封止し、加水分解の連鎖反応を抑制することができる。加水分解抑制剤としては、ポリカルボジイミド化合物であるカルボジライトＬＡ−１（日清紡績（株）製）などが市販されている。加水分解抑制剤の添加量は、ポリ乳酸に対し、０．０１〜１５質量％であることが好ましく、１〜１０質量％がより好ましい。
【００４５】
また、本実施形態では、トナー原料として、必要に応じて従来公知の結晶核剤を添加することができ、結晶核剤は、第１の混合物および第２の混合物の何れに含有されていてもよい。結晶核剤として、タルクなどの無機核剤、安息香酸ナトリウムなどの有機カルボン酸金属塩、リン酸エステル金属塩、ベンジリデンソルビトール、カルボン酸アミドなどの有機核剤、等が挙げられる。
【実施例】
【００４６】
以下に本発明の実施例と比較例を示し、本発明についてより具体的に説明する。  
［実施例１］
＜樹脂マスターバッチの作製＞
下記成分を下記配合量でヘンシェルミキサー（標準羽装着、三井鉱山（株）製）に投入し、混合した（第１の混合物）。
ポリ乳酸樹脂：ポリ乳酸樹脂（海正生物製、重量平均分子量８０，０００  軟化点１１２℃）  ９０質量部
粉砕助剤：ペンセルＤ１３５（荒川化学製  軟化点１３５℃）  １０質量部。
【００４７】
得られた混合粉体を二軸押出機（（株）池貝製、スクリュウ径４３ｍｍ、Ｌ／Ｄ＝３４）で溶融混練した後、この溶融混練物を圧延ロールの循環水を１０℃に設定して延伸し冷却した。この冷却後の混練物をロートプレックス（ホソカワミクロン（株）製、２ｍｍスクリーン）で粗砕した。これにより、「粉砕された樹脂マスターバッチ」を得た。
【００４８】
＜トナーの作製＞
粉砕された樹脂マスターバッチに、離型剤、着色剤、帯電制御剤を混合した（第２の混合物）。すなわち、下記成分を下記配合量でヘンシェルミキサー（標準羽装着、三井鉱山（株）製）に投入し、混合した。着色剤として、フタロシアニン顔料（大日精化工業（株）製）５０質量部およびポリエステル樹脂（花王（株）製、Ｍｗ１３，０００  軟化点１００℃）５０質量部からなる顔料マスターバッチを使用した。
粉砕された樹脂マスターバッチ  １００質量部
離型剤：カルナウバワックス１号粉末（日本ワックス（株）製）  ３質量部
着色剤：フタロシアニン顔料マスターバッチ  ８質量部
帯電制御剤：「ＬＲ−１４７」（日本カーリット（株）製）  １質量部。
【００４９】
得られた混合粉体を二軸押出機（（株）池貝製、スクリュウ径４３ｍｍ、Ｌ／Ｄ＝３４）で溶融混練した後、この溶融混練物を圧延ロールの循環水を１０℃に設定して延伸し冷却し、この冷却後の混練物をロートプレックス（ホソカワミクロン（株）製、２ｍｍスクリーン）で粗砕した。その後、衝突式粉砕機（日本ニューマチック工業ＩＤＳ−２）・風力分級機（日本ニューマチック工業ＤＳＸ−２）にて、トナー平均粒径が８．０μｍになるように粉砕及び分級を行い、微粒子を得た。
【００５０】
得られた微粒子１００質量部に外添剤として、「ＲＹ２００」（日本アエロジル（株）製：疎水性シリカ、１次粒子径１２ｎｍ）を０．４質量部、「ＲＸ５０」（日本アエロジル（株）製：疎水性シリカ、１次粒子径５０ｎｍ）３質量部添加し、ヘンシェルミキサー（撹拌強化羽装着、三井鉱山（株）製）で３分間撹拌混合し、トナーを得た。
【００５１】
［実施例２〜１８］
実施例１と同様の手法に従って実施例２〜１８のトナーを作製した。実施例２〜１８のトナーは、表３に記載されるとおり、第１の混合物の組成を変更した。実施例１５〜１８については、第１の混合物が、着色剤および/または帯電制御剤を既に含むため、第２の混合物を調製する際にこれらを添加しなかった。
【００５２】
【表３】
2015179117.tif 000011
【００５３】
［比較例１］
下記成分を下記配合量でヘンシェルミキサー（標準羽装着、三井鉱山（株）製）に投入し、混合した。
ポリ乳酸樹脂：ポリ乳酸樹脂（花王（株）製、Ｍｗ８０，０００  軟化点１１２℃）  １００質量部
粉砕助剤：ペンセルＤ１３５（荒川化学製  軟化点１３５℃）  ２０質量部
離型剤：カルナウバワックス１号粉末（日本ワックス（株）製）  ３質量部
着色剤：フタロシアニン顔料マスターバッチ  ８質量部
帯電制御剤：「ＬＲ−１４７」（日本カーリット（株）製）  １質量部。
【００５４】
得られた混合粉体を二軸押出機（（株）池貝製、スクリュウ径４３ｍｍ、Ｌ／Ｄ＝３４）で溶融混練した後、この溶融混練物を圧延ロールの循環水を１０℃に設定して延伸し冷却した。この冷却後の混練物をロートプレックス（ホソカワミクロン（株）製、２ｍｍスクリーン）で粗砕した。
【００５５】
［比較例２〜９］
比較例１と同様の手法に従って比較例２〜９のトナーを作製した。比較例２〜９のトナーは、表４に記載されるとおり、トナー原料の組成を変更した。
【００５６】
【表４】
2015179117.tif 000012
【００５７】
［評価方法］
＜ヒゲの有無＞
二軸押出機から吐出された混合物（実施例の場合、第２の混合物を使用する）を圧延ロールにて板状にする。板状になった混合物を折り曲げた時にヒゲが発生するか、その有無を目視にて判断する。  
○  ヒゲ無し
×  ヒゲあり。
【００５８】
＜粉砕性指数＞
樹脂サンプルを、ミニブレンダー（型番：ＭＢ−２  大阪ケミカル）で１０秒間粗粉砕する。樹脂サンプルとして、実施例の場合、樹脂マスターバッチを使用し、比較例の場合、トナー原料の溶融混練物を延伸し冷却したものを使用する。粗粉砕後の樹脂サンプルから、１６メッシュ（目開き：１ｍｍ）の篩いを通過するが２２メッシュ（目開き：７１０μｍ）の篩いは通過しない樹脂粉体を得た。得られた樹脂粉体を１０ｇ計量する。計量した樹脂粉体を目開き７１０μｍのメッシュで１０分間  振動ふるいでふるう。振動ふるいを通過した樹脂粉体の重量を計測する。計測された樹脂粉体の重量（Ａ）ｇを下記式に導入し、粉砕性指数を算出する。
式：粉砕性指数  ＝  （Ａ）ｇ／振動ふるい前の採取重量（１０ｇ）×１００。
【００５９】
［評価結果］
「ヒゲの有無」および「粉砕性指数」の結果を表３および４に示す。
【００６０】
実施例１〜１８では、ポリ乳酸を、粉砕助剤を含有するが離型剤を含有しない配合でマスターバッチ化し、得られた樹脂マスターバッチの粉砕性指数を２０以上とし、その後、樹脂マスターバッチを、離型剤を含むトナー原料と溶融混練してトナーを製造した。その結果、実施例１〜１８では、ポリ乳酸の粉砕性の問題が解決されるとともに、溶融混練後に起こるヒゲの発生を防止することができた。その結果、実施例１〜１８のトナーは、ヒゲの発生によるトナー性能の低下を防止することができた。
【００６１】
一方、比較例１〜９では、ポリ乳酸を、マスターバッチ化することなく、粉砕助剤および離型剤を含有するトナー原料と溶融混練してトナーを製造した。比較例１、２、４、５、８および９では、ポリ乳酸を、粉砕助剤、離型剤、着色剤および帯電制御剤とともに溶融混練してトナーを製造したところ、溶融混練後にヒゲの発生がみられた。また、比較例３では、ポリ乳酸を、粉砕助剤および離型剤とともに溶融混練してトナーを製造したところ、溶融混練後にヒゲの発生がみられた。また、比較例６および７では、粉砕助剤を添加しなかったため、粉砕性指数が低く、粉砕が困難であった。
【００６２】
これら結果は、樹脂マスターバッチの粉砕性指数を２０以上とすることにより、ポリ乳酸の粉砕性の問題を解決できること、および樹脂マスターバッチの原料混合物に離型剤を添加しないで、その後のトナー製造工程で離型剤を添加することにより、溶融混練後に起こるヒゲの問題を解決できることを示す。
【００６３】
なお、本実施例では、顔料をマスターバッチ化するためにポリエステル樹脂を使用したが、ポリ乳酸樹脂（Ｍｗ６０，０００  軟化点１１２℃）で顔料をマスターバッチ化した着色剤でも、効果に影響がないことを確認した。
【００６４】
以下に、出願当初の特許請求の範囲に記載された発明を付記する。  
［１］  ２０，０００〜１１０，０００の重量平均分子量を有するポリ乳酸および粉砕助剤を含み離型剤を含まない第１の混合物を溶融混練し、得られた混練物を冷却して固化させて樹脂マスターバッチを調製する工程であって、前記第１の混合物を、前記樹脂マスターバッチの粉砕性指数が２０以上となるような組成とする工程と、
前記樹脂マスターバッチを粉砕する工程と、
前記粉砕後の樹脂マスターバッチおよび離型剤を含む第２の混合物を溶融混練し、得られた混練物を粉砕、分級する工程と
を含むことを特徴とする電子写真用トナーの製造方法。
［２］  前記樹脂マスターバッチの調製工程が、前記粉砕助剤の配合量を調整することにより、前記第１の混合物を、前記樹脂マスターバッチの粉砕性指数が２０以上となるような組成とする工程であることを特徴とする［１］に記載の電子写真用トナーの製造方法。
［３］  前記第１の混合物が、着色剤を含むことを特徴とする［１］または［２］に記載の電子写真用トナーの製造方法。
［４］  前記第２の混合物が、着色剤を含むことを特徴とする［１］または［２］に記載の電子写真用トナーの製造方法。
［５］  前記第１の混合物が、帯電制御剤を含むことを特徴とする［３］または［４］に記載の電子写真用トナーの製造方法。
［６］  前記第２の混合物が、帯電制御剤を含むことを特徴とする［３］または［４］に記載の電子写真用トナーの製造方法。
［７］  ２０，０００〜１１０，０００の重量平均分子量を有するポリ乳酸および粉砕助剤を含み離型剤を含まない第１の混合物を溶融混練し、得られた混練物を冷却して固化させて樹脂マスターバッチを調製する工程であって、前記第１の混合物を、前記樹脂マスターバッチの粉砕性指数が２０以上となるような組成とする工程と、
前記樹脂マスターバッチを粉砕する工程と
を含むことを特徴とする樹脂マスターバッチの製造方法。